도 5 에 개시 된 바 와 같이 , MgO 의 경우 증착 온도 에 관계없이 약 1 . 72 정도 의 비교 적 일정 한 굴절 률 을 갖 는 것 을 확인 할 수 있 다 . 반면 에 ZrO 2 의 경우 증착 온도 에 따라 굴절 률 이 점차 증가 하 였 는데 구체 적 으로 상온 ( RT ) 에서 증착 한 ZrO 2 의 경우 굴절 률 이 1 . 84 이 며 , 300 ℃ 에서 증착 한 시편 의 경우 2 . 09 의 굴절 률 을 보이 고 있 다 . 이 는 일반 적 으로 알려진 ITO 의 굴절 률 2 . 0 보다 작 고 유리 의 굴절률 인 1 . 5 보다 는 큰 값 들 이 다 . 따라서 본 발명 의 굴절 률 조절 층 ( 20 ) 물질 인 MgO 와 ZrO 2 가 ITO 와 유리 기판 ( 10 ) 의 굴절 률 차이 를 조절 하 고 임계각 을 증가 시켜 효과 적 으로 광추 출 효율 을 증가 시킬 수 있 다 .